(57)【特許請求の範囲】
【請求項１】
吸湿時に捲縮率が向上する捲縮繊維Ａと、非捲縮または吸湿時に捲縮率が変化しない捲縮を有する繊維Ｂとを含む織編物であって、該織編物の乾燥時における厚さ（ＴＤ）および吸湿時における厚さ（ＴＷ）から下記式により算出した厚さ変化率が５％以上であることを特徴とする吸湿により防透性が向上する織編物。                                
厚さ変化率（％）＝（（ＴＷ−ＴＤ）／ＴＤ）×１００
ただし、乾燥時における厚さとは、織編物を温度２０℃、湿度６５％ＲＨ環境下に２４時間放置した後の状態での織編物の厚さであり、一方、吸湿時における厚さとは、織編物を温度２０℃、湿度９０％ＲＨ環境下に２４時間放置した後の状態での織編物の厚さである。
【請求項２】
捲縮繊維Ａが、ポリエステル成分とポリアミド成分とがサイドバイサイド型に接合された複合繊維である、請求項１に記載の吸湿により防透性が向上する織編物。            
【請求項３】
前記の捲縮繊維Ａが下記（１）〜（３）の要件を同時に満足する、請求項１または請求項２に記載の吸湿により防透性が向上する織編物。  
（１）乾燥時における捲縮繊維Ａの捲縮率ＤＣが５０〜８０％の範囲内である。
（２）吸湿時における捲縮繊維Ａの捲縮率ＨＣが６０〜９０％の範囲内である。
（３）前記捲縮率ＨＣと捲縮率ＤＣとの差（ＨＣ−ＤＣ）が０．５％以上である。
ただし、乾燥時とは、試料を温度２０℃、湿度６５％ＲＨ環境下に２４時間放置した後の状態であり、一方、吸湿時とは、試料を温度２０℃、湿度９０％ＲＨ環境下に２４時間放置した後の状態である。
【請求項４】
ポリエステル成分が、ポリエステルを構成する繰り返し単位中６０〜９９．９モル％をエチレンテレフタレート単位が占め、０．５〜４０モル％をエチレンイソフタレート単位が占める共重合ポリエステルからなり、かつ該ポリエステル成分にポリエーテルエステルアミドがポリエステル重量に対して５〜５５重量％含まれる、請求項２または請求項３に記載の吸湿により防透性が向上する織編物。                                        
【請求項５】
繊維Ｂがポリエステル繊維である、請求項１〜４のいずれかに記載の吸湿により防透性が向上する織編物。                                      
【請求項６】
織編物が、前記捲縮繊維Ａのみで構成される部分（Ｙ部）と、前記繊維Ｂのみで構成される部分（Ｚ部）とを有し、前記Ｙ部が経方向および／または緯方向に連続的につながっている、請求項１〜５のいずれかに記載の吸湿により防透性が向上する織編物。        
【請求項７】
織編物が、前記繊維Ｂのみで構成される部分（Ｚ部）と、前記捲縮繊維Ａと前記繊維Ｂとで構成される部分（Ｘ部）とを有し、前記Ｘ部が経方向および／または緯方向に連続的につながっている、請求項１〜５のいずれかに記載の吸湿により防透性が向上する織編物。                                        
【請求項８】
織編物が、前記捲縮繊維Ａと前記繊維Ｂとで構成される部分（Ｘ部）と、前記捲縮繊維Ａのみで構成される部分（Ｙ部）とを有し、該織編物において前記Ｙ部が経方向および／または緯方向に連続的につながっている、請求項１〜５のいずれかに記載の吸湿により防透性が向上する織編物。                                      
【請求項９】
織編物が、前記捲縮繊維Ａと前記繊維Ｂとで構成される部分（Ｘ部）と、前記捲縮繊維Ａのみで構成される部分（Ｙ部）と、前記繊維Ｂのみで構成される部分（Ｚ部）とを有し、前記Ｙ部が経方向および／または緯方向に連続的につながっている、請求項１〜５のいずれかに記載の吸湿により防透性が向上する織編物。                              
【請求項１０】
織編物が２層以上からなる多層織編物であり、前記捲縮繊維Ａと繊維Ｂとで構成される層と、前記繊維Ｂのみで構成される層を有し、かつ前者の層と後者の層とが部分的に結接している、請求項１〜５のいずれかに記載の吸湿により防透性が向上する織編物。      
【請求項１１】
織編物が２層以上からなる多層織編物であり、前記捲縮繊維Ａと繊維Ｂとで構成される層と、前記捲縮繊維Ａのみで構成される層を有し、かつ前者の層と後者の層とが部分的に結接している、請求項１〜５のいずれかに記載の吸湿により防透性が向上する織編物。  
【請求項１２】
織編物が２層以上からなる多層織編物であり、前記捲縮繊維Ａのみで構成される層と、前記繊維Ｂのみで構成される層を有し、かつ前者の層と後者の層とが部分的に結接している、請求項１〜５のいずれかに記載の吸湿により防透性が向上する織編物。            
【請求項１３】
請求項１〜１２のいずれかに記載の織編物を用いてなる、アウター用衣料、スポーツ用衣料、およびインナー用衣料からなる群より選択される繊維製品。
【発明の詳細な説明】
【技術分野】
【０００１】
本発明は、吸湿時に織編物の厚さが部分的に厚くなることにより防透性が向上する織編物、および該織編物を用いてなる繊維製品に関する。
【背景技術】
【０００２】
従来、肌着やシャツ、水着などのように肌に直接着用する衣料において、肌や下着が透けないことが望まれている。しかしながら、白い色の服を着用した場合や、肌に汗をかいたり、降雨により服が濡れた場合、透け易くなるといった問題があった。
【０００３】
これに対して、近年種々の提案がなされている。例えば、特許文献１では、扁平断面繊維を用いることで、繊維間の空隙を下げ、防透性を向上させる方法が提案されている。また、特許文献２では、シースコア型のコンジュゲート繊維のコア部に多量の微粒子（酸化チタン）を練り込み、繊維をダル化し、防透性を向上させる方法が提案されている。また、特許文献３では、単糸繊度１．１デシテックス以下のハイマルチ繊維により、繊維の比表面積を高め光の乱反射を増加させて、防透性を向上する方法が提案されている。これらは、防透性に対して、ある程度の効果はあるが、濡れた時などは空気の乱反射が低下し、極端に防透性が低下する問題があり、更なる改善が望まれていた。
【０００４】
なお、特許文献４には、本発明で用いた捲縮繊維とは逆の性能である、吸湿時に捲縮率が低下する（見かけ長さが長くなる）捲縮繊維を用いた発明が記載されている。また、本出願人は、特願２００７−１８３２２４号において、吸湿時に捲縮率が向上する捲縮繊維を提案した。
【０００５】
【特許文献１】特開２００７−３９８４６号公報
【特許文献２】特開２００５−３２５４８１号公報
【特許文献３】特開２００７−６３７１４号公報
【特許文献４】特開２００６−１１２００９号公報
【発明の開示】
【発明が解決しようとする課題】
【０００６】
本発明は上記の背景に鑑みなされたものであり、その目的は、吸湿時に織編物の厚さが部分的に厚くなることにより防透性が向上する織編物、および該織編物を用いてなる繊維製品を提供することにある。
【課題を解決するための手段】
【０００７】
本発明者らは上記の課題を達成するため鋭意検討した結果、吸湿時に捲縮率が向上する捲縮繊維と、非捲縮または吸湿時に捲縮率が実質的に変化しない捲縮を有する繊維とで織編物を構成すると、吸湿時に織編物の厚さが部分的に厚くなることにより防透性が向上することを見出し、さらに鋭意検討を重ねることにより本発明を完成するに至った。
【０００８】
かくして、本発明によれば「吸湿時に捲縮率が向上する捲縮繊維Ａと、非捲縮または吸湿時に捲縮率が変化しない捲縮を有する繊維Ｂとを含む織編物であって、該織編物の乾燥時における厚さ（ＴＤ）および吸湿時における厚さ（ＴＷ）から下記式により算出した厚さ変化率が５％以上であることを特徴とする吸湿により防透性が向上する織編物。」が提供される。                                      
厚さ変化率（％）＝（（ＴＷ−ＴＤ）／ＴＤ）×１００
【０００９】
ただし、乾燥時における厚さとは、織編物を温度２０℃、湿度６５％ＲＨ環境下に２４時間放置した後の状態での織編物の厚さであり、一方、吸湿時における厚さとは、織編物を温度２０℃、湿度９０％ＲＨ環境下に２４時間放置した後の状態での織編物の厚さである。
【００１０】
その際、捲縮繊維Ａが、ポリエステル成分とポリアミド成分とがサイドバイサイド型に接合された複合繊維であることが好ましい。また、前記の捲縮繊維Ａが、下記（１）〜（３）の要件を同時に満足することが好ましい。
（１）乾燥時における捲縮繊維Ａの捲縮率ＤＣが５０〜８０％の範囲内である。
（２）吸湿時における捲縮繊維Ａの捲縮率ＨＣが６０〜９０％の範囲内である。
（３）前記捲縮率ＨＣと捲縮率ＤＣとの差（ＨＣ−ＤＣ）が０．５％以上である。
【００１１】
ただし、乾燥時とは、試料を温度２０℃、湿度６５％ＲＨ環境下に２４時間放置した後の状態であり、一方、吸湿時とは、試料を温度２０℃、湿度９０％ＲＨ環境下に２４時間放置した後の状態である。
【００１２】
前記ポリエステル成分が、ポリエステルを構成する繰り返し単位中６０〜９９．９モル％をエチレンテレフタレート単位が占め、０．５〜４０モル％をエチレンイソフタレート単位が占める共重合ポリエステルからなり、かつ該ポリエステル成分にポリエーテルエステルアミドがポリエステル重量に対して５〜５５重量％含まれることが好ましい。
【００１３】
本発明の織編物において、繊維Ｂがポリエステル繊維であることが好ましい。
本発明の織編物の好ましい実施態様は、（１）織編物が、前記捲縮繊維Ａのみで構成される部分（Ｙ部）と、前記繊維Ｂのみで構成される部分（Ｚ部）とを有し、前記Ｙ部が経方向および／または緯方向に連続的につながっている織編物、（２）織編物が、前記繊維Ｂのみで構成される部分（Ｚ部）と、前記捲縮繊維Ａと前記繊維Ｂとで構成される部分（Ｘ部）とを有し、前記Ｘ部が経方向および／または緯方向に連続的につながっている織編物、（３）織編物が、前記捲縮繊維Ａと前記繊維Ｂとで構成される部分（Ｘ部）と、前記捲縮繊維Ａのみで構成される部分（Ｙ部）とを有し、該織編物において前記Ｙ部が経方向および／または緯方向に連続的につながっている織編物、（４）織編物が、前記捲縮繊維Ａと前記繊維Ｂとで構成される部分（Ｘ部）と、前記捲縮繊維Ａのみで構成される部分（Ｙ部）と、前記繊維Ｂのみで構成される部分（Ｚ部）とを有し、前記Ｙ部が経方向および／または緯方向に連続的につながっている織編物、（５）織編物が２層以上からなる多層織編物であり、前記捲縮繊維Ａと繊維Ｂとで構成される層と、前記繊維Ｂのみで構成される層を有し、かつ前者の層と後者の層とが部分的に結接している織編物、（６）織編物が２層以上からなる多層織編物であり、前記捲縮繊維Ａと繊維Ｂとで構成される層と、前記捲縮繊維Ａのみで構成される層を有し、かつ前者の層と後者の層とが部分的に結接している織編物、（７）織編物が２層以上からなる多層織編物であり、前記捲縮繊維Ａのみで構成される層と、前記繊維Ｂのみで構成される層を有し、かつ前者の層と後者の層とが部分的に結接している織編物、である。                                      
【００１４】
また、本発明によれば、前記の織編物を用いてなる、アウター用衣料、スポーツ用衣料、およびインナー用衣料からなる群より選択される繊維製品が提供される。
【発明の効果】
【００１５】
本発明によれば、吸湿時に織編物の厚さが部分的に厚くなることにより防透性が向上する織編物、および該織編物を用いてなる繊維製品が得られる。
【発明を実施するための最良の形態】
【００１６】
以下、本発明の実施の形態について詳細に説明する。
本発明の織編物は、湿潤時に捲縮率が向上する捲縮繊維Ａ（以下、単に「捲縮繊維Ａ」または「繊維Ａ」ということもある。）と、非捲縮または湿潤時に捲縮率が変化しない捲縮を有する繊維Ｂ（以下、単に「繊維Ｂ」ということもある。）とで構成される必要がある。織編物が発汗や降雨により吸湿すると、織編物に含まれる捲縮繊維Ａだけが捲縮量が向上することにより見かけ長さが短くなる。その結果、吸湿時に織編物の厚さが部分的に厚くなる（すなわち凹凸が発現する。）ので、織編物と肌との間に空隙ができ防透性が向上する。
【００１７】
その際、該織編物の乾燥時における厚さ（ＴＤ）および湿潤時における厚さ（ＴＷ）から下記式により厚さ変化率を算出したとき、該厚さ変化率が５％以上（好ましくは１０〜１００％）であることが肝要である。かかる厚さ変化率の差が５％未満であると、吸湿時に防透性を十分に発現させることができず好ましくない。
厚さ変化率（％）＝（（ＴＷ−ＴＤ）／ＴＤ）×１００
【００１８】
ただし、乾燥時における厚さとは、織編物を温度２０℃、湿度６５％ＲＨ環境下に２４時間放置した後の状態での織編物の厚さであり、一方、吸湿時における厚さとは、織編物を温度２０℃、湿度９０％ＲＨ環境下に２４時間放置した後の状態での織編物の厚さである。また、厚さは図４に示すように織編物の最高部と最低部との距離Ｈを測定するものとする。なお、厚さは、例えば超高精密レーザー変位計（キーエンス社製、モデルＬＣ−２４００）を用いて測定することができる。
【００１９】
また、本発明において「吸湿時に捲縮率が向上する」とは湿潤時における捲縮率ＨＣと乾燥時における捲縮率ＤＣとの差（ＨＣ−ＤＣ）が０．５％以上であることである。ただし、乾燥時とは、試料を温度２０℃、湿度６５％ＲＨ環境下に２４時間放置した後の状態であり、一方、吸湿時とは、試料を温度２０℃、湿度９０％ＲＨ環境下に２４時間放置した後の状態である。
【００２０】
本発明において、捲縮繊維Ａは吸湿時に捲縮率が向上する繊維であれば特に限定されないが、ポリエステル成分とポリアミド成分とがサイドバイサイド型に接合された複合繊維であって、潜在捲縮性能が発現してなる捲縮構造を有する捲縮繊維であることが好ましい。
【００２１】
ここで、前記ポリアミド成分としては、主鎖中にアミド結合を有するポリマーであり、例えばナイロン４、ナイロン６、ナイロン１２、ナイロン４６、ナイロン６６等が挙げられる。特にコスト面、汎用性、製糸性等の観点からナイロン６、ナイロン６６が好ましい。なお、これらのポリアミド成分をベースに公知の成分を共重合せしめても良く、又はこれらのポリアミド成分に酸化チタンやカーボンブラック等の顔料、公知の抗酸化剤、帯電防止剤、耐光剤等を含有させても良い。
【００２２】
一方、前記ポリエステル成分は、そのポリエステルを構成する繰り返し単位中６０〜９９．５モル％をエチレンテレフタレート単位が占め、０．５〜４０モル％をエチレンイソフタレート単位が占める共重合ポリエステルから構成されることが好ましい。通常、ポリエステルの熱収縮率はポリアミドよりもかなり低いが、ポリエステルとしてこのような共重合ポリエステルを採用することによりポリエステルの熱収縮率をポリアミドに近づけることが可能となる。その結果、吸湿時の捲縮曲がり構造において、膨潤したポリアミド成分が外側に位置し、ポリエステル成分が内側に位置する構造になりやすくなり捲縮率が増大しやすい。ここで、エチレンテレフタレート単位が６０モル％未満であると、得られる複合繊維の強伸度等の基本物性が十分に保持できないため好ましくない。エチレンテレフタレート単位が９９．５モル％を超えたり、エチレンイソフタレートが０．５モル％未満であると、複合繊維が吸湿したときに捲縮率があまり増大せず（捲縮糸の見かけ長さが短くならず）、布帛にしたときに十分な防透性が発現しないおそれがある。エチレンイソフタレートが４０モル％を越えると、複合繊維の強伸度等の基本物性が保持できず、また熱安定性にも劣り、製糸工程において分解性異物により紡糸口金部の濾過圧（パック圧）上昇が著しくなるおそれがある。
【００２３】
かかるポリエステルは任意の方法で製造されたものでよく、例えばポリエチレンテレフタレートについて説明すれば、テレフタル酸とエチレングリコールとを直接エステル化反応させる、テレフタル酸ジメチルの如きテレフタル酸の低級アルキルエステルとエチレングリコールとを直接エステル化反応させる、又はテレフタル酸とエチレンオキサイドとを反応させるなどして、テレフタル酸のグリコールエステル及び／又はその低重合体を生成させる。次いでこの生成物を減圧下加熱して所望の重合度になるまで重縮合反応させることによって製造される。
【００２４】
なお、このポリエステルは、ポリエステルを構成するエチレンテレフタレート成分及びエチレンイソフタレート成分以外に、第三成分が共重合されていてもよく、第三成分は、ジカルボン酸成分又はグリコール成分のいずれでもよい。かかるジカルボン酸としては、例えば、フタル酸、ジブロモテレフタル酸、ナフタレンジカルボン酸、ジフェニルジカルボン酸、ジフェノキシエタンジカルボン酸、β−ヒドロキシエトキシ安息香酸の如き二官能性芳香族ジカルボン酸、セバシン酸、アジピン酸、シュウ酸の如き二官能性脂肪族ジカルボン酸、１，４−シクロヘキサンジカルボン酸等を挙げることができる。また上記グリコール成分の一部を他のグリコール成分で置き換えてもよく、かかるグリコール成分としては例えばシクロヘキサン−１，４−ジメタノール、ネオペンチルグリコール，ビスフェノールＡ，ビスフェノールＳ、２，２−ビス（４−β−ヒドロキシエトキシフェニル）プロパン、ビス（４−β−ヒドロキシエトキシフェニル）スルホン、２，２−ビス（３，５−ジブロモ−４−（２−ハイドロキシエトキシ）フェニル）プロパンの如き脂肪族、脂環族、芳香族のジオールが挙げられる。更に、上述のポリエステルに必要に応じて他のポリマーを少量ブレンド溶融したもの、ペンタエリスリトール、トリメチロールプロパン、トリメリット酸等の鎖分岐剤を少量使用したものであってもよい。このほか本発明のポリエステルは通常のポリエステルと同様に二酸化チタン、カーボンブラック等の顔料他、従来公知の抗酸化剤、着色防止剤が添加されていても勿論良い。
【００２５】
該ポリエステル成分にはポリエーテルエステルアミドが含まれることが好ましい。ポリエステル成分にポリエーテルエステルアミドが含まれていると、ポリエステル成分が柔らかくなり、吸湿時において、ポリアミド成分が膨潤する際にポリエステル成分が追従しやすくなり、吸湿時に捲縮率が増大しやすくなるため好ましい。該ポリエーテルエステルアミドのポリエステル成分への添加量はポリエステル成分重量に対して５〜５５重量％であることが好ましい。５重量％未満では、複合繊維が吸湿したときに、捲縮率があまり増大せず（捲縮繊維の見かけ長さが短くなりにくく）、布帛にしたときに十分な防透性が得られないおそれがある。また、５５重量％を超えると、安定的に紡糸ができなくなるおそれがある。
【００２６】
該ポリエーテルエステルアミドは、好ましくは、両末端にカルボキシル基を有する数平均分子量５００〜５，０００のポリアミド（ａ）と数平均分子量１，６００〜３，０００のビスフェノール類のエチレンオキシド付加物（ｂ）から誘導される。「誘導」とは両成分を反応させて得られるの意味であり、共重合して得られるとも捉えることができる。
【００２７】
両末端にカルボキシル基を有するポリアミド（ａ）は、ポリアミド部分と分子量調節剤からなる事が好ましい。そのポリアミド部分は（１）ラクタム開環重合体、（２）アミノカルボン酸の重縮合体、若しくは（３）ジカルボン酸とジアミンの重縮合体の少なくともいずれか１つからなる。このうち、（１）のラクタムとしては、ブチロラクタム、バレロラクタム、カプロラクタム、エナントラクタム、ラウロラクタム、ウンデカノラクタムなどが挙げられる。（２）のアミノカルボン酸としては、ω−アミノカプロン酸、ω−アミノエナント酸、ω−アミノペルゴン酸、ω−アミノカプリン酸，１１−アミノウンデカン酸、１２−アミノドデカン酸などが挙げられる。（３）のジカルボン酸としては、アジピン酸、アゼライン酸、セバシン酸、ウンデカンジ酸、ドデカンジ酸，イソフタル酸などが挙げられる。また（３）のジアミンとしては、テトラメチレンジアミン、ペンタメチレンジアミン、ヘキサメチレンジアミン、ヘプタメチレンジアミン、オクタメチレンジアミン、デカメチレンジアミンなどが挙げられる。以上これらのラクタム、アミノカルボン酸、ジカルボン酸、ジアミンを総称してポリアミド部分形成性モノマーと称する。
【００２８】
上記の両末端にカルボキシル基を有するポリアミド（ａ）のポリアミド部分形成性モノマーとして例示したものは、２種以上を併用してもよい。これらのうち好ましいものは、カプロラクタム，１２−アミノドデカン酸及びアジピン酸−ヘキサメチレンジアミンであり、特に好ましいものは、カプロラクタムである。
【００２９】
上記の両末端にカルボキシル基を有するポリアミド（ａ）は、更に炭素数４〜２０のジカルボン酸成分を分子量調整剤として使用し、これの存在下に上記ポリアミド部分形成性モノマーを常法により開環重合あるいは重縮合させることによって得られる。炭素数４〜２０のジカルボン酸としては、コハク酸、グルタル酸、アジピン酸、ピメリン酸、スベリン酸、アゼライン酸、セバシン酸、ウンデカンジ酸、若しくはドデカンジ酸などの脂肪酸ジカルボン酸；テレフタル酸、イソフタル酸、フタル酸、若しくはナフタレンジカルボン酸などの芳香族ジカルボン酸；１，４−シクロヘキサンジカルボン酸、若しくはジシクロヘキシル−４，４−ジカルボン酸などの脂肪族ジカルボン酸；又は５−スルホイソフタル酸ナトリウム、若しくは５−スルホイソフタル酸カリウムなどの５−スルホイソフタル酸アルカリ金属塩などが挙げられる。これらのうち、好ましいものは、脂肪族ジカルボン酸、芳香族ジカルボン酸及び５−スルホイソフタル酸アルカリ金属塩である。より好ましいものはアジピン酸、テレフタル酸、５−スルホイソフタル酸ナトリウムである。
【００３０】
ポリアミド部分形成性モノマーを常法により開環重合あるいは重縮合させる際には、その平均重合度は２〜１０である場合が好ましく、より好ましくは平均重合度が３〜８である。その結果このポリアミド部分の数平均分子量は１００〜１，０００、より好ましくは３００〜７００である。
【００３１】
更に上記両末端にカルボキシル基を有するポリアミド（ａ）は、分子量調整剤である炭素数４〜２０のジカルボン酸成分の両末端にポリアミド部分が付与されている成分、片末端にポリアミド部分が付与されている成分、又は両末端にポリアミド部分が付与されている成分及び片末端にポリアミド部分が付与されている成分の混合物であっても良い。混合物である場合には、片末端にポリアミド部分が付与されている成分が１モルに対して、両末端にポリアミド部分が付与されている成分が１〜１０モルとなるモル比が好ましい。より好ましくは片末端に付与されている成分１モルに対して、両末端に付与されている成分３〜８モルである。そして両末端にカルボキシル基を有するように上述のポリアミド部分形成性モノマーのカルボキシル基を有する成分の量を適宜調整する。ポリアミド部分形成性モノマーとしてラクタム及び／又はアミノカルボン酸のみ使用するならば分子量調節剤がジカルボン酸成分なので、容易に両末端がカルボキシル基を有するポリアミド（ａ）を
製造することができる。ポリアミド部分形成性モノマーとしてジカルボン酸とジアミンの重縮合体を用いる場合には、例えば重合体の最後にジカルボン酸を改めて反応させる等の方法を用いる事で両末端がカルボキシル基を有するポリアミド（ａ）を製造することができる。
【００３２】
上記両末端にカルボキシル基を有するポリアミド（ａ）の数平均分子量は、通常、５００〜５,０００、好ましくは５００〜３,０００である。数平均分子量が５００未満ではポリエーテルエステルアミド自体の耐熱性が低下し、一方、５,０００を超えると反応性が低下するためポリエーテルエステルアミド製造時に多大な時間を要する。数平均分子量をこの範囲とするためには、分子量調節剤となる炭素数４〜２０のジカルボン酸成分の選択、ポリアミド部分の重合の際における反応条件を適宜設定することによって可能となる。
【００３３】
また、ビスフェノール類のエチレンオキシド付加物（ｂ）において、ビスフェノール類としては、ビスフェノールＡ（４，４’−ジヒドロキシジフェニル−２，２−プロパン）、ビスフェノールＦ（４，４’−ジヒドロキシジフェニルメタン）、ビスフェノールＳ（４，４’−ジヒドロキシジフェニルスルホン）及び４，４’−ジヒドロキシジフェニル−２，２−ブタンなどが挙げられ、これらのうちビスフェノールＡが好ましい。
【００３４】
上記のビスフェノール類のエチレンオキシド付加物（ｂ）は、これらのビスフェノール類にエチレンオキシドを常法により付加させることにより得られる。また、エチレンオキシドと共に他のアルキレンオキシド（プロピレンオキシド、１，２−ブチレンオキシド、１，４−ブチレンオキシドなど）を併用することもできるが、他のアルキレンオキシドの用いる量は用いる全エチレンオキシドの重量に基づいて、通常、１０重量％以下である。
【００３５】
また上記付加物（ｂ）はビスフェノール類の２つのヒドロキシル基に対して、平均で２０〜７０モルのエチレンオキシド、他のアルキレンオキシド（以下、エチレンオキシド等という）が重合されている場合が好ましい。より好ましくは３２〜６０モルのエチレンオキシド等が重合されている場合である。すなわちビスフェノールの１つのヒドロキシル基に対して１０〜３５モル、より好ましくは１６〜３０モル、更に好ましくは１６〜２０モルのエチレンオキシド等が重合（付加）されている付加物であることである。
【００３６】
上記付加物（ｂ）の数平均分子量は、通常、１,６００〜３,０００であり、特にエチレンオキシド付加モル数が３２〜６０のものを使用することが好ましい。数平均分子量が１,６００未満では、帯電防止性が不十分となり、一方、３,０００を超えると反応性が低下するためポリエーテルエステルアミド製造時に多大な時間を要する。数平均分子量は、好ましくは１，８００〜２，４００、エチレンオキシド等の付加モル数は、さらに好ましくは３２〜４０である。数平均分子量をこの範囲にするには、ビスフェノール類の分子量を考慮したうえで、エチレンオキシド等の付加モル数をその調整することにより達成する事ができる。
【００３７】
以上の付加物（ｂ）は、ポリエーテルエステルアミド中の上記（ａ）と（ｂ）の合計重量に基づいて２０〜８０重量％の範囲で用いられる。付加物（ｂ）の量が２０重量％未満ではポリエーテルエステルアミドの帯電防止性が劣り、一方、８０重量％を超えるとポリエーテルエステルアミドの耐熱性が低下するために好ましくない。より好ましくは、付加物（ｂ）は上記（ａ）と（ｂ）の合計重量に基づいて４０〜７０重量％の範囲で用いられる。
【００３８】
本発明に用いられるポリエーテルエステルアミドの相対粘度は、１．５〜３．５（０．５重量％、ｍ−クレゾール溶液、２５℃）、好ましくは、２．０〜３．０である。１．５未満では、混練するベースポリマー成分（ポリアミド成分及びポリエステル成分）との溶融粘度差が大きくなるために導管内や紡糸パック内で滞留しやすくなり、長時間にわたる紡糸を実施すると吐出異常が起こりやすく、得られる複合繊維の品質が安定しない。一方、３．５を超える範囲では、製糸の際の断糸の原因となる。
【００３９】
該ポリエーテルエステルアミドのポリアミド成分への添加量は０重量％が最適である。少量でも添加すると、ポリアミド成分の吸湿伸長性が低下し、本発明の目的である吸湿時に捲縮が発現してみかけ糸長が縮むという機能が損なわれる。
【００４０】
前記のサイドバイサイド型複合繊維においては、任意の繊度、断面形状、複合形態をとることができるが、単糸繊度としては、１．５〜５．０ｄｔｅｘ程度が適当である。さらに、本発明の複合繊維を中空複合繊維とすると湿度に対する感度も大きく、かつ嵩高性も大きくなる。また、ポリアミド成分とポリエステル成分の複合繊維の横断面における面積比は、ポリアミド成分／ポリエステル成分＝３０／７０〜７０／３０の範囲が好ましく、より好ましくは４０／６０〜６０／４０の範囲である。
【００４１】
前記の複合繊維を単糸数本のマルチフィラメントとした場合の、そのマルチフィラメントの総繊度は特に限定されないが、通常の衣料用素材として用いられる４０〜２００ｄｔｅｘの範囲で用いることができる。なお、必要に応じて交絡処理が施されていてもよい。
【００４２】
前記の複合繊維は潜在捲縮性能を有しており、後記のように、染色加工等で熱処理を受けると潜在捲縮性能が発現する。そして吸湿時に、ポリアミド成分が膨潤、伸張し、ポリエステル成分はほとんど長さ変化を起こさないため、捲縮率が向上する（捲縮繊維Ａの見かけの長さが短くなる。）。一方、乾燥時にはポリアミド成分が収縮し、ポリエステル成分はほとんど長さ変化を起こさないため、捲縮率が低下する（捲縮繊維Ａの見かけの長さが長くなる。）。
【００４３】
前記の捲縮繊維Ａは、吸湿時に、容易に捲縮率が向上する上で、無撚糸、または３００Ｔ／ｍ以下の撚りが施された甘撚り糸であることが好ましい。特に、無撚糸であることが好ましい。強撚糸のように、強い撚りが付与されていると、吸湿時に捲縮率が向上しにくく好ましくない。なお、交絡数が２０〜６０ケ／m程度となるようにインターレース空気加工および／または通常の仮撚捲縮加工が施されていてもさしつかえない。
【００４４】
一方、非捲縮または吸湿時に捲縮率が変化しない捲縮を有する繊維Ｂとしては、非捲縮繊維または吸湿時に捲縮率が変化しない捲縮を有する繊維であれば特に限定されない。ここで、「吸湿時に捲縮率が変化しない」とは、吸湿時における捲縮率ＨＣと乾燥時における捲縮率ＤＣとの差（ＨＣ−ＤＣ）が０．５％未満のものをいう。
【００４５】
かかる繊維Ｂとしては、ポリエチレンタレフタレート、ポリトリメチレンテレフタレート、ポリブチレンテレフタレート等のポリエステル、ナイロン６、ナイロン６６等のポリアミド、ポリエチレン、ポリプロピレン等のポリオレフィン、アクリル、パラ型もしくはメタ型アラミド、およびそれらの変性合成繊維、天然繊維、再生繊維、半合成繊維、ポリウレタン系弾性糸、ポリエーテルエステル系弾性糸など衣料に適した繊維であれば自由に選択できる。なかでも、吸湿時の寸法安定性や、前記捲縮繊維Ａとの相性（混繊性、交編・交織性、染色性）の点で、ポリエチレンテレフタレート、ポリプロピレンテレフタレート、ポリブチレンタレフタレートや、これらに前記共重合成分が共重合された変性ポリエステルからなるポリエステル繊維が好適である。また、かかる繊維Ｂの単糸繊度、単糸数（フィラメント数）としては特に限定されないが、織編物の吸水性を高め、湿潤時に凹凸を性能よく発現させる上で、単糸繊度０．１〜５ｄｔｅｘ（より好ましくは０．５〜２ｄｔｅｘ）、単糸数２０〜２００本（より好ましくは３０〜１００本）の範囲内であることが好ましい。なお、交絡数が２０〜６０ケ／m程度となるようにインターレース空気加工および／または通常の仮撚捲縮加工が施されていてもさしつかえない。
【００４６】
本発明の織編物には、前記の吸湿時に捲縮率が向上する捲縮繊維Ａと、非捲縮または吸湿時に捲縮率が変化しない捲縮を有する繊維Ｂとが含まれる。
織編物の構造としては、その織編組織、層数は特に限定されるものではない。例えば、平織、綾織、サテンなどの織組織や、天竺、スムース、フライス、鹿の子、そえ糸編、デンビー、ハーフなどの編組織が好適に例示されるが、これらに限定されるものではない。層数も単層でもよいし、２層以上の多層であってもよい。
【００４７】
ここで、吸湿により織編物に凹凸が発現する理由は、織編物が、吸湿により寸法変化（収縮）する部分と吸湿しても寸法変化しないか寸法変化量が小さい部分とからなり、前者が吸湿により寸法変化するのに対し、後者が寸法変化しないか寸法変化量が小さく、吸湿時に後者が凸部として凹凸が発現するためであり、吸湿により凹凸を効果的に発現させるためには、前記捲縮繊維Ａと繊維Ｂとを適切に配置させることが重要である。
【００４８】
本発明の織編物中に含まれる前記捲縮繊維Ａと繊維Ｂの配置の好ましい実施態様について下記に説明する。
まず実施態様（１）において、織編物が、前記捲縮繊維Ａのみで構成される部分（Ｙ部）と、前記繊維Ｂのみで構成される部分（Ｚ部）とを有し、前記Ｙ部が経方向および／または緯方向に連続的につながっている。
【００４９】
かかる構造では、吸湿時において、Ｙ部がＺ部に比べ寸法変化（収縮）しやすく、かつ織編物中においてＹ部が経方向および／または緯方向に連続的につながっているため、Ｚ部が凸部となって凹凸が発現する。
【００５０】
その際、Ｙ部が経方向および／または緯方向に連続的につながるパターンとしては、特に限定されないが、例えば、ボーダーパターン、ストライプパターン、格子パターン、図５に模式的に示すダイヤ柄パターン、市松格子柄パターンなどが例示される。
【００５１】
前記Ｚ部とＹ部との面積比は特に限定されないが、織編物の寸法安定性の点で（Ｚ部：Ｙ部）で１０：９０〜９０：１０（より好ましくは、２０：８０〜８０：２０）の範囲内であることが好ましい。
【００５２】
前記Ｙ部同士は織編物中において、Ｚ部により断絶している。その際、Ｙ部１ヶ所の面積は特に限定されないが、０．０１〜４．０ｃｍ２（より好ましくは、０．１〜１．０ｃｍ２）の範囲内であることが、発汗時に衣服と肌とのベトツキを防ぐ上で好ましい。一方Ｚ部の線巾としては、０．５〜１００ｍｍの範囲内であることが好ましい。
【００５３】
次に実施態様（２）において、織編物が、前記繊維Ｂのみで構成される部分（Ｚ部）と、前記捲縮繊維Ａと前記繊維Ｂとで構成される部分（Ｘ部）とを有し、前記Ｘ部が経方向および／または緯方向に連続的につながっている。
【００５４】
かかる構造では、Ｘ部がＺ部に比べ湿潤時に寸法変化しやすく、かつ織編物中においてＸ部が経方向および／または緯方向に連続的につながっているため、Ｚ部が凸部となって凹凸が発現する。その際、Ｘ部がつながるパターンや、両者の面積比は実施態様（１）と同程度でよい。
【００５５】
次に実施態様（３）において、織編物が、前記捲縮繊維Ａと前記繊維Ｂとで構成される部分（Ｘ部）と、前記捲縮繊維Ａのみで構成される部分（Ｙ部）とを有し、該織編物において前記Ｙ部が経方向および／または緯方向に連続的につながっている。
【００５６】
かかる構造では、Ｙ部がＸ部に比べ湿潤時に寸法変化しやすく、かつ織編物中においてＹ部が経方向および／または緯方向に連続的につながっているため、Ｘ部が凸部となって凹凸が発現する。その際、Ｙ部がつながるパターンや、両者の面積比は実施態様（１）と同程度でよい。
【００５７】
次に実施態様（４）において、織編物が、前記捲縮繊維Ａと前記繊維Ｂとで構成される部分（Ｘ部）と、前記捲縮繊維Ａのみで構成される部分（Ｙ部）と、前記繊維Ｂのみで構成される部分（Ｚ部）とを有し、前記Ｙ部が経方向および／または緯方向に連続的につながっている。
【００５８】
かかる構造では、Ｙ部が他の部（Ｘ部またはＺ部）に比べ湿潤時に寸法変化しやすく、かつ織編物中においてＹ部が経方向および／または緯方向に連続的につながっているため、他の部（Ｘ部またはＹ部）が凸部となって凹凸が発現する。その際、Ｙ部がつながるパターンや、Ｙ部と他の部との面積比は実施態様（１）と同程度でよい。
【００５９】
次に実施態様（５）において、織編物が２層以上からなる多層織編物であり、前記捲縮繊維Ａと繊維Ｂとで構成される層と、前記繊維Ｂのみで構成される層を有し、かつ前者の層と後者の層とが部分的に結接している。
【００６０】
かかる構造では、捲縮繊維Ａと繊維Ｂとで構成される層は、繊維Ｂのみで構成される層に比べ吸湿による寸法変化が大きく、繊維Ｂのみで構成される層の中で捲縮繊維Ａと繊維Ｂとで構成される層と結接されていない部分が凸部となり凹凸が発現する。
【００６１】
次に実施態様（６）において、織編物が２層以上からなる多層織編物であり、前記捲縮繊維Ａと繊維Ｂとで構成される層と、前記捲縮繊維Ａのみで構成される層を有し、かつ前者の層と後者の層とが部分的に結接している。
【００６２】
かかる構造では、前記捲縮繊維Ａのみで構成される層は、前記捲縮繊維Ａと繊維Ｂとで構成される層に比べ吸湿による寸法変化が大きく、前記捲縮繊維Ａと繊維Ｂとで構成される層の中で前記捲縮繊維Ａのみで構成される層と結接されていない部分が凸部となり凹凸が発現する。
【００６３】
次に実施態様（７）において、織編物が２層以上からなる多層織編物であり、前記捲縮繊維Ａのみで構成される層と、前記繊維Ｂのみで構成される層を有し、かつ前者の層と後者の層とが部分的に結接している。
【００６４】
かかる構造では、前記捲縮繊維Ａのみで構成される層は、前記繊維Ｂのみで構成される層に比べ吸湿による寸法変化が大きく、前記繊維Ｂのみで構成される層の中で前記捲縮繊維Ａのみで構成される層と結接されていない部分が凸部となり凹凸が発現する。
【００６５】
本発明の織編物は、例えば下記の製造方法によって容易に得ることができる。
まず、すなわち、前記のポリアミド成分とポリエステル成分とをサイドバイサイド型に複合紡糸する。その際、例えば、特開２０００−１４４５１８号公報に記載されているような、高粘度成分側と低粘度成分側の吐出孔を分離し、かつ高粘度側の吐出線速度を小さくした（吐出断面積を大きくした）紡糸口金を用い、高粘度側吐出孔に溶融ポリエステルを通過させ低粘度側吐出孔側に溶融ポリアミドを通過させて接合させ、冷却固化させる方法によって紡糸糸条を得ることができる。なお本発明においては、この際に紡糸口金を適切に設計する事により、サイドバイサイド型の中空複合繊維としても良い。紡糸して得られた糸条は、一旦巻き取った後これを延伸して更に必要に応じて熱処理を行う、いわゆる別延方式のほか、未延伸糸を一旦巻き取らないで延伸して更に必要に応じて熱処理を行う、いわゆる直延方式のどちらの方法も採用することができる。上記紡糸における紡糸速度としては、例えば通常採用されている１０００〜３５００ｍ／分程度の紡糸速度のものを採用することができる。また、延伸、熱処理は、延伸後の切断伸度が１０〜６０％、通常は２０〜４５％程度になるように条件を設定するのが、捲縮の発現、製織編性などから好ましい。
【００６６】
次いで、前記複合繊維と、非捲縮または吸湿時に捲縮率が変化しない繊維Ｂとを同時に用いて織編物を織編成した後、染色加工を施し、染色加工の際の熱により前記複合繊維の潜在捲縮を発現させる（捲縮繊維Ａとする）。
ここで、織編物を織編成する際、織編組織は特に限定されず、前述のものを適宜選定することができる。
【００６７】
前記染色加工の温度としては１００〜１４０℃（より好ましくは１１０〜１３５℃）、時間としてはトップ温度のキープ時間が５〜４０分の範囲内であることが好ましい。かかる条件で、織編物に染色加工を施すことにより、前記複合繊維は、ポリエステル成分とポリアミド成分との熱収縮差により捲縮を発現する。
【００６８】
染色加工が施された織編物には、通常、乾熱ファイナルセットが施される。その際、乾熱ファイナルセットの温度としては１２０〜２００℃（より好ましくは１４０〜１８０℃）、時間としては１〜３分の範囲内であることが好ましい。かかる、乾熱ファイナルセットの温度が１２０℃よりも低いと、染色加工時に発生したシワが残り易く、また、仕上がり製品の寸法安定性が悪くなるおそれがある。逆に、該乾熱ファイナルセットの温度が２００℃よりも高いと、染色加工の際に発現した複合繊維の捲縮が低下したり、繊維が硬化し生地の風合いが硬くなるおそれがある。
【００６９】
かくして得られた織編物において、織編物が発汗や降雨により吸湿すると、捲縮繊維Ａは自身の捲縮量が増大することにより見かけ長さが短くなる。一方、繊維Ｂは吸湿してもほとんど寸法変化しない。その結果、吸湿により繊維Ｂが凸部となり凹凸が発現する。そして、かかる凹凸の発現により、織編物と、人体や物体との間に隙間ができ防透性が向上する。
【００７０】
また、かくして得られた織編物において、織編物に含まれる捲縮繊維Ａが下記（１）〜（３）の要件を同時に満足すると、吸湿時に優れた防透性が得られ好ましい。なお、かかる特性を有する捲縮繊維Ａは前記の製造方法により製造することができる。
（１）乾燥時における捲縮繊維Ａの捲縮率ＤＣが５０〜８０％の範囲内である。
（２）吸湿時における捲縮繊維Ａの捲縮率ＨＣが６０〜９０％の範囲内である。
（３）前記捲縮率ＨＣと捲縮率ＤＣとの差（ＨＣ−ＤＣ）が０．５％以上である。
【００７１】
ただし、乾燥時とは、試料を温度２０℃、湿度６５％ＲＨ環境下に２４時間放置した後の状態であり、一方、吸湿時とは、試料を温度２０℃、湿度９０％ＲＨ環境下に２４時間放置した後の状態である。
【００７２】
なお、本発明の織編物には、常法の吸水加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【実施例】
【００７３】
以下、実施例をあげて本発明を詳細に説明するが、本発明はこれらによって何ら限定されるものではない。なお、実施例中の各物性は下記の方法により測定したものである。
【００７４】
＜固有粘度（ＩＶ）＞
ポリエチレンテレフタレートについては、サンプルを一定量計量し、ｏ−クロロフェノールを溶媒に用いて、常法に従って３５℃にて求めた。ナイロン６については、同様にフェノール／テトラクロロエタンの等質量混合溶媒を用いて、３０℃にて測定を行った。
【００７５】
＜数平均分子量＞
両末端にカルボキシル基を有する数平均分子量５００〜５，０００のポリアミド（ａ）部分及びビスフェノール類のエチレンオキサイド付加物（ｂ）部分の数平均分子量は測定サンプルを重トリフルオロ酢酸／重クロロホルムの等質量の混合溶媒に溶解してＮＭＲを測定した。その測定結果から、それぞれ部分の繰り返し単位を特定し、その結果から数平均分子量を求めた。
【００７６】
＜ポリエーテルエステルアミドの重量比率＞
複合繊維製造時にギヤポンプによる条件を調整することによって制御する事ができるが、複合繊維を形成するポリアミド部分、ポリエステル部分を（７）に記載の方法に準じてＮＭＲ測定を行うことによっても、その結果を解析することによりポリアミド成分中又はポリエステル成分中のポリエーテルエステルアミドの重量比率を算出する事ができる。
【００７７】
＜織編物中の糸の捲縮率＞
織編物を温度２０℃、湿度６５％ＲＨの雰囲気中に２４時間放置した後、該織編物から、３０ｃｍ×３０ｃｍの小片を裁断する（ｎ数＝５）。続いて、各々の小片から、吸湿により捲縮量が変化する糸（変性ポリエステルとポリアミドのサイドバイサイド型複合繊維）を取り出し、４９／５０ｍＮ×９×トータルテックス（１００ｍｇ／ｄｅ）の荷重をかけて糸長Ｌ０を測定し、除重１分後４９／５０ｍＮ×９×４／１０００×トータルテックス（０．４ｍｇ／ｄｅ）の荷重をかけて糸長Ｌ１を測定する。更にこの糸を温度２０℃、湿度９０％ＲＨの雰囲気中に２４時間放置した後、４９／５０ｍＮ×９×トータルテックス（１００ｍｇ／ｄｅ）の荷重をかけて糸長Ｌ０’を測定し、除重１分後４９／５０ｍＮ×９×４／１０００×トータルテックス（０．４ｍｇ／ｄｅ）の荷重をかけて糸長Ｌ１’を測定する。
以上の測定数値から下記の計算式にて、乾燥時の捲縮率（ＤＣ）、吸湿時の捲縮率（ＨＣ）および吸湿時と乾燥時との捲縮率差を算出する。
乾燥時の捲縮率DC（％）＝｛（Ｌ０−Ｌ１）／Ｌ０｝×１００
吸湿時の捲縮率HC（％）＝｛（Ｌ０’−Ｌ１’）／Ｌ０’｝×１００
吸湿時と乾燥時との捲縮率差（％）＝ＨＣ−ＤＣ
【００７８】
＜厚さ変化率＞
織編物を温度２０℃、湿度６５％ＲＨ環境下に２４時間放置した後、該織編物から、３０ｃｍ×３０ｃｍの小片を裁断する（ｎ数＝５）。そして、温度２０℃、湿度６５％ＲＨ環境下に２４時間放置後、超高精密レーザー変位計（キーエンス社製、モデルＬＣ−２４００）を用いて、織編物の乾燥時における厚さ（ＴＤ）を測定した。次いで、該織編物を温度２０℃、湿度９０％ＲＨ環境下に２４時間放置後、超高精密レーザー変位計（キーエンス社製、モデルＬＣ−２４００）を用いて厚さを測定し、吸湿時における厚さ（ＴＷ）とした。そして、下記式から厚さ変化率を算出した。なお、ｎ数は５としその平均値を求めた。
厚さ変化率（％）＝（（ＴＷ−ＴＤ）／ＴＤ）×１００
【００７９】
＜防透性＞
織編物を温度２０℃、湿度６５％ＲＨ環境下に２４時間放置した後、該織編物から、３０ｃｍ×３０ｃｍの小片を裁断する（ｎ数＝５）。そして、黒で文字を印字した白い紙の上に該織編物を載せ、文字の読み取り易さを下記３段階で評価し、乾燥時の防透性とする。
３級・・・文字の存在が分からない
２級・・・文字の存在は分かるが、文字は読めない
１級・・・文字が読める
一方、該織編物に霧吹きを用いて、該織編物の水分率が織編物重量に対して１００重量％になるまで均一に噴霧し、上記と同様な方法で評価し湿潤時の防透性とする。
【００８０】
［実施例１］
固有粘度（ＩＶ）が１．１のナイロン６（Ｎｙ６）と、ポリエーテルエステルアミド（ポリアミド（ａ）部分の数平均分子量１５００、エチレンオキサイド付加物（ｂ）部分の数平均分子量２０００、相対粘度２．２）を４０重量％添加したイソフタル酸共重合ポリエチレンテレフタレートチップ（イソフタル酸共重合比率０．５モル％、ＩＶ＝０．６５）とを常法により、紡糸温度２９０℃、紡糸速度１０００ｍ／ｍｉｎで紡糸し、ついで巻き取ることなく延伸温度６０℃、延伸倍率２．５倍で延伸し、さらに１３０℃で熱セットして糸状を得た。ナイロン６とポリエーテルエステルアミドをブレンドしたポリエチレンテレフタレートとの重量比が５０：５０でサイドバイサイド型に接合された、５６ｄｔｅｘ／２４ｆｉｌの捲縮複合繊維を得た。
【００８１】
次いで、前記の複合繊維（沸水処理されておらず、捲縮は発現していない。無撚糸）を用いて、２８ゲージのダブル丸編機を使用して、前記の複合繊維と、通常のポリエチレンテレフタレートマルチフィラメント仮撚り加工糸（繊維Ｂ）５６ｄｔｅｘ／７２ｆｉｌとを図１に示す編組織で編物を編成した。
【００８２】
そして、温度１３０℃、キープ時間１５分で染色加工し（防透性が特に問題となる蛍光白色に染色した）、複合繊維の潜在捲縮性能を顕在化させ、捲縮繊維Ａとした。その際、吸水加工剤（ポリエチレンテレフタレート−ポリエチレングリコール共重合体）を染液に対して２ｍｌ／ｌの割合にて、染色加工時に同浴処理を行うことにより、編物に吸水加工剤を付与した。次いで、該丸編物に、温度１６０℃、時間１分で乾熱ファイナルセットを施した。
【００８３】
該編物において、厚み方向の断面は図２に示すように、一層（Ｚ層）は繊維Ｂだけで構成され、他の層（Ｙ層）は捲縮繊維Ａだけで構成され、Ｚ層とＹ層とは部分的に結接されていた。
【００８４】
Ｙ層側からみた編地表面は、図３に示すようにＹ層とＺ層とが格子状に結接されており、吸湿時はこの格子以外の結接されていないＹ層の四角部が縮む結果、前記Ｙ層の四角部の上に位置するＺ層の四角部が凸部となり凹凸が発現すると共に、厚さが増した。
【００８５】
かかる編物において、乾燥時と吸湿時の厚さ変化率が８７％、濡れた時の透け感も少なく（３級）満足なものであった。評価結果を表１に示す。
次いで、該編物を用いてＴシャツ（スポーツ用衣料）を得て着用したところ、発汗時に透け感が少なく良好であった。
【００８６】
［実施例２］
２８ゲージのトリコット編機を使用して、バック筬に実施例１で用いた通常のポリエチレンテレフタレートマルチフィラメント仮撚り加工糸（繊維Ｂ）５６ｄｔｅｘ／７２ｆｉｌをフルセットし、ミドル筬に実施例１で用いた複合繊維（繊維Ａ）を８ｉｎ８ｏｕｔでセットし、フロント筬にも同じ複合繊維（繊維Ａ）を８ｏｕｔ８ｉｎにてセットし、バック１０−１２、ミドル１０−１２−２３−３４−４５−５６−６７−７８−８９−８７−７６−６５−５４−４３−３２−２１、フロント８９−８７−７６−６５−５４−４３−３２−２１−１０−１２−２３−３４−４５−５６−６７−７８の編組織、機上コース数６０コース／２．５４ｃｍの編条件にてトリコット編物を編成した。次いで、この編地を実施例１と同様に染色仕上げした。
【００８７】
該編物において、厚み方向の断面は、図４に示すように、捲縮繊維Ｂのみから構成される部分（Ｚ部）と、捲縮繊維Ａと繊維Ｂとで構成される部分（Ｘ部）から構成されていた。編物表面は、図５に示すように、Ｘ部はダイヤ柄状に編物全体に連続的につながっており、湿潤時は、このダイヤ柄の中部分（Ｚ部）が凸部になり凹凸が発現し、厚みが増加した。かかる編物において、乾燥時と吸湿時の厚さ変化率が１１３％、濡れた時の透け感も少なく満足なものであった。評価結果を表１に示す。
【００８８】
［比較例１］
実施例１で用いた複合繊維（繊維Ａ）の代わりに、実施例１で用いたポリエチレンテレフタレートマルチフィラメント仮撚り加工糸（繊維Ｂ）を用いること以外は実施例１と同様にして得られた編地は、乾燥時と吸湿時の厚さ変化率が０％で濡れた時に透け感が増加し満足なものが得られなかった。評価結果を表１に示す。
【００８９】
【表１】
0005275649.tif 000002
【産業上の利用可能性】
【００９０】
本発明によれば、吸湿により防透性が向上する織編物が得られる。かかる織編物をアウターウエアー、インナーウエアー、スポーツウエアー等として使用すると、汗をかいた時や降雨時のように衣服が濡れた時にも、肌や下着が透けることを抑制できる効果が得られる。
【図面の簡単な説明】
【００９１】
【図１】本発明に係る織編物の編組織図の一例である。
【図２】本発明に係る織編物の断面の一例を示した模式図であり、（１）乾燥時（２）湿潤時である。
【図３】本発明に係る織編物の一例を示した模式図である。
【図４】本発明に係る織編物の断面の一例を示した模式図であり、（１）乾燥時（２）湿潤時である。
【図５】本発明に係る織編物の一例を示した模式図である。
【符号の説明】
【００９２】
１：Ｚ層
２：結接部
３：Ｙ層
４：Ｚ層と結接している部分
５：Ｚ層と結接していない部分
６：Ｚ部
７：Ｘ部
８：Ｚ部
９：Ｘ部
【図１】
0005275649.tif 000003
【図２】
0005275649.tif 000004
【図３】
0005275649.tif 000005
【図４】
0005275649.tif 000006
【図５】
0005275649.tif 000007